(57)【要約】【課題】  本発明は、外光の影響を受けにくく、高コントラストおよび高輝度等の表示品位に優れ、赤色光・緑色光・青色光の散乱強度を制御可能であり、簡略な工程で製造可能なカラーフィルタを提供することを主目的とする。【解決手段】  本発明は、透明基板と、上記透明基板上に形成され、光散乱作用を有する微粒子を層内に分散させてなり、赤色着色パターン、緑色着色パターン、および青色着色パターンから構成される着色層とを有し、上記赤色着色パターン、緑色着色パターン、および青色着色パターンにそれぞれ含まれる上記微粒子の含有量が、互いに異なることを特徴とするカラーフィルタを提供することにより、上記目的を達成するものである。【選択図】  図１
2007033963.tif 000002
【特許請求の範囲】
【請求項１】
透明基板と、前記透明基板上に形成され、光散乱作用を有する微粒子を層内に分散させてなり、赤色着色パターン、緑色着色パターン、および青色着色パターンから構成される着色層とを有し、前記赤色着色パターン、緑色着色パターン、および青色着色パターンにそれぞれ含まれる前記微粒子の含有量が、互いに異なることを特徴とするカラーフィルタ。
【請求項２】
前記青色着色パターンに含まれる微粒子の含有量が、前記赤色着色パターンおよび緑色着色パターンに含まれるそれぞれの微粒子の含有量よりも少ないことを特徴とする請求項１に記載のカラーフィルタ。
【請求項３】
前記微粒子の平均粒径が、１．０μｍ〜１．６μｍの範囲内であることを特徴とする請求項１または請求項２に記載のカラーフィルタ。
【請求項４】
ヘイズ値が３０〜９５の範囲内であることを特徴とする請求項１から請求項３までのいずれかの請求項に記載のカラーフィルタ。
【請求項５】
前記透明基板上に遮光部がパターン状に形成されていることを特徴とする請求項１から請求項４までのいずれかの請求項に記載のカラーフィルタ。
【請求項６】
請求項１から請求項５までのいずれかの請求項に記載のカラーフィルタを用いることを特徴とする自発光型表示装置。
【発明の詳細な説明】
【技術分野】
【０００１】
本発明は、例えばエレクトロルミネッセンス（以下、ＥＬと略す。）表示装置などの自発光型表示装置に用いられるカラーフィルタに関するものである。
【背景技術】
【０００２】
電極間に発光層を設け、これに電圧を印加して発光を生じる自発光素子は、表示装置はもちろんのこと、平面型照明、光ファイバー用光源、液晶ディスプレイ用バックライト、液晶プロジェクタ用バックライト等の各種光源として盛んに研究、開発が進められている。
【０００３】
従来の自発光素子の基本構造の一例としては、透明基板上に透明電極と、発光層と、背面電極とを積層した構造を挙げることができる。通常、背面電極には反射特性を有する金属電極が用いられており、発光層から発せられた光のうち、発光層の後方（金属電極側）に出射した光は、金属電極により反射され、前方（透明電極側）に出射されるので、素子の輝度が向上するという利点がある。
しかしながら、この金属電極は外部から素子に入射した光も反射するため、非表示（非発光）であるべき領域から外光による反射が生じ、表示のコントラストが低下するという問題がある。特に、屋外等明るい環境下で使用する携帯用の表示装置においては、このような外光の反射が問題になる。
【０００４】
このような外光の反射によるコントラストの低下を抑えるためには、透明基板の前面に円偏光板を設けるのが一般的である（例えば特許文献１参照）。円偏光板を使用した場合には、外光が金属電極で反射する際に円偏光の回転方向が逆になるため、効率よく外光の反射を抑えることができ、高コントラストの表示が得られる。
しかしながら、自発光素子における発光層からの発光は一般に非偏光であるため、外光反射を防止するために円偏光板を使用した場合は、発光の約半分が円偏光板により吸収されてしまう。このため、外部への発光の取り出し効率が低下し、輝度が半分以下まで低下するという問題がある。
【０００５】
また、自発光素子では、発光層から発せられた光のうち、透明基板の屈折率と出射媒質（例えば空気）の屈折率とによって決まる臨界角以上の入射角を有する光が、透明基板と出射媒質との界面で全反射し、発光層の内部に閉じ込められて、外部に取り出すことができないため、光の取出し効率が低下するという問題がある。
【０００６】
光の取り出し効率を向上させる手法としては、ＥＬ素子にて光散乱層を設けることが提案されている（例えば特許文献２〜４参照）。上述した構成の自発光素子において、例えば透明基板と発光層との間に光散乱層を形成した場合、光散乱層によって、臨界角以上の入射角を有する光も出射媒質（例えば空気）に導かれることになる。このため、光散乱層を形成することにより、光の取り出し効率を向上させることができるのである。
【０００７】
しかしながら、光散乱層により光散乱効果が得られたとしても、光の散乱強度は波長に依存し、波長の短い光の方が強く散乱するため、青色光の散乱強度が緑色光や赤色光に比べて大きくなってしまう。このように、赤色光、緑色光および青色光の散乱強度が異なると、視野角によっては色シフトが生じるという問題がある。
【０００８】
一般に、例えば微粒子の含有量を調整することにより、散乱強度を制御できることが知られている。したがって、赤色光、緑色光および青色光の散乱強度を制御するためには、各色に応じて微粒子の含有量を適宜調整して光散乱層をパターニングすればよいとも考えられる。しかしながら、各色の着色層をパターニングする上に、光散乱層も各色に応じてパターニングするとなると、製造工程が煩雑になるという問題がある。
【０００９】
【特許文献１】特開平８−３２１３８１号公報
【特許文献２】特開平６−３４７６１７号公報
【特許文献３】特開平６−１５１０６１号公報
【特許文献４】特開２００４−３９３８８公報
【発明の開示】
【発明が解決しようとする課題】
【００１０】
本発明は、上記問題点に鑑みてなされたものであり、外光の影響を受けにくく、高コントラストおよび高輝度等の表示品位に優れ、赤色光・緑色光・青色光の散乱強度を制御可能であり、簡略な工程で製造可能なカラーフィルタを提供することを主目的とするものである。
【課題を解決するための手段】
【００１１】
本発明は、上記目的を達成するために、透明基板と、上記透明基板上に形成され、光散乱作用を有する微粒子を層内に分散させてなり、赤色着色パターン、緑色着色パターン、および青色着色パターンから構成される着色層とを有し、上記赤色着色パターン、緑色着色パターン、および青色着色パターンにそれぞれ含まれる上記微粒子の含有量が、互いに異なることを特徴とするカラーフィルタを提供する。
【００１２】
本発明によれば、着色層が層内に光散乱作用を有する微粒子が分散されたものであり、着色層自体が光散乱性を示すので、本発明のカラーフィルタを例えばＥＬ表示装置に用いた場合には、外光の反射を抑制し、透明基板と出射媒質との界面における発光の全反射を抑制することが可能である。また、着色層を構成する赤色着色パターン、緑色着色パターン、および青色着色パターンに含まれる上記微粒子の含有量を異なるものとすることにより、赤色光、緑色光および青色光の散乱強度を制御することができ、視野角に依存した色シフトの発生を防ぐことが可能である。さらに、赤色着色パターン、緑色着色パターン、および青色着色パターンが、微粒子が分散されたものであるので、赤色光、緑色光および青色光に応じて別個に光散乱層を設ける必要がなく、簡略な工程で散乱特性および表示品位に優れるカラーフィルタを得ることが可能である。
【００１３】
上記発明においては、上記青色着色パターンに含まれる微粒子の含有量が、上記赤色着色パターンおよび緑色着色パターンに含まれるそれぞれの微粒子の含有量よりも少ないことが好ましい。例えば、一般に白色を発光する発光層を有するＥＬ表示装置では発せられる白色光が青味の強い光になる傾向が見られるが、本発明のカラーフィルタをこのようなＥＬ表示装置に適用する場合には、上記の構成とすることにより、青色光の散乱を抑えて色ずれを抑制することができる。
【００１４】
上記発明においては、上記微粒子の平均粒径が、１．０μｍ〜１．６μｍの範囲内であることが好ましい。微粒子の平均粒径を所定の範囲とすることにより、ヘイズ値を高くすることができるので、本発明のカラーフィルタを例えばＥＬ表示装置に用いた場合には、外光の反射を抑制してコントラストを効果的に向上させ、また透明基板と出射媒質との界面における発光の全反射を抑制して光の取り出し効率を効果的に向上させることが可能となるからである。
【００１５】
また本発明のカラーフィルタは、ヘイズ値が３０〜９５の範囲内であることが好ましい。ヘイズ値が上記範囲より小さいと、十分な光散乱効果が得られない場合があるからである。
【００１６】
さらに本発明においては、上記透明基板上に遮光部がパターン状に形成されていてもよい。これにより、コントラストをさらに向上させることができるからである。
【００１７】
本発明は、また、上述したカラーフィルタを用いることを特徴とする自発光型表示装置を提供する。上記カラーフィルタを用いることにより、三原色の光の散乱特性に優れ、高コントラストおよび高輝度の表示を得ることが可能である。
【発明の効果】
【００１８】
本発明によれば、着色層自体が光散乱性を示すので、本発明のカラーフィルタを例えばＥＬ表示装置に用いた場合には、高コントラストおよび高輝度の表示が実現できるという効果を奏する。また、着色層を構成する各色着色パターンに含まれる上記微粒子の含有量を互いに異なるものとすることにより、光の波長に依存する散乱特性を改善することができるという効果を奏する。さらに、赤色光、緑色光および青色光に応じて別個に光散乱層を設ける必要がなく、簡略な工程で散乱特性および表示品位に優れるカラーフィルタを得ることが可能である。
【発明を実施するための最良の形態】
【００１９】
以下、本発明のカラーフィルタおよび自発光型表示装置について詳細に説明する。
Ａ．カラーフィルタ
本発明のカラーフィルタは、透明基板と、上記透明基板上に形成され、光散乱作用を有する微粒子を層内に分散させてなり、赤色着色パターン、緑色着色パターン、および青色着色パターンから構成される着色層とを有し、上記赤色着色パターン、緑色着色パターン、および青色着色パターンにそれぞれ含まれる上記微粒子の含有量が、互いに異なることを特徴とするものである。
【００２０】
本発明のカラーフィルタについて図面を参照しながら説明する。
図１は、本発明のカラーフィルタの一例を示す概略断面図である。図１に例示するように、本発明のカラーフィルタ１０は、透明基板１と、その上に形成された着色層２とを有するものである。着色層は、層内に光散乱作用を有する微粒子を分散させてなるものであり、着色層自体が光散乱性を示す。
【００２１】
このように本発明においては、着色層自体が光散乱性を示すので、本発明のカラーフィルタを例えばＥＬ表示装置に用いた場合には、外光の反射を抑制してコントラストを向上させ、また透明基板と出射媒質（例えば空気）との界面における発光の全反射を抑制して光の取り出し効率を向上させることが可能である。
【００２２】
また図１に例示するように、着色層２は、赤色着色パターン２Ｒ、緑色着色パターン２Ｇ、および青色着色パターン２Ｂから構成され、各色着色パターン２Ｒ、２Ｇおよび２Ｂは、それぞれ上記微粒子が分散されてなるものである。この微粒子の含有量は、各色着色パターンに応じて異なるものとなっている。
【００２３】
図２は、従来のカラーフィルタの散乱特性の一例を示すグラフである。なお、このグラフは、カラーフィルタを光源と受光器との間に配置して、受光器を±３０°で変化させて、赤色光（Ｒ）、緑色光（Ｇ）および青色光（Ｂ）のそれぞれの散乱強度を測定した結果である。図２に例示するグラフによると、例えば受光角度１０°のとき、散乱強度が青色光（Ｂ）＞緑色光（Ｇ）＞赤色光（Ｒ）の順に小さくなっている。これは、光の散乱強度が波長に依存し、波長の短い光の方が強く散乱するためである。
【００２４】
本発明においては、上述したように、赤色着色パターン、緑色着色パターン、および青色着色パターンにそれぞれ含まれる微粒子の含有量が互いに異なるものであり、例えば微粒子の含有量を赤色着色パターン＞緑色着色パターン＞青色着色パターンの順に少なくすることができる。一般に、微粒子の含有量が多いほど散乱強度が大きくなるので、微粒子の含有量を赤色着色パターン＞緑色着色パターン＞青色着色パターンの順に少なくすることにより、赤色光の散乱強度を高めて、赤色光、緑色光および青色光の散乱強度分布を揃えることができる。したがって本発明においては、各色着色パターン中の微粒子の含有量を適宜調整することにより、図２に例示するような光の波長に依存する散乱特性を改善することができ、これにより視野角に依存した色シフトの発生を抑制することが可能である。
【００２５】
また、本発明における各色着色パターンはそれぞれ微粒子が分散されたものであり、赤色光、緑色光および青色光の散乱強度を制御するためには、各色着色パターンを形成する際に例えば各色着色パターン中の微粒子の濃度や各色着色パターンの厚みを適宜調整すればよいので、従来の着色層のパターニングと同様の工程で、カラーフィルタを作製することが可能である。したがって、特別な工程が増えることなく、散乱特性に優れるカラーフィルタを得ることができる。
【００２６】
本発明においては、透明基板上に遮光部が形成されていてもよい。これにより、コントラストをさらに向上させることができるからである。
以下、本発明のカラーフィルタの各構成について説明する。
【００２７】
１．着色層
本発明に用いられる着色層は、層内に光散乱作用を有する微粒子を分散させたものであり、本発明のカラーフィルタを例えばＥＬ表示装置に用いた場合、ＥＬ表示装置における発光層から発せられた光に適度の散乱を生じさせて十分な視認性を確保するために設けられるものである。
【００２８】
また、着色層は、赤色着色パターン、緑色着色パターン、および青色着色パターンから構成され、各色着色パターンに含まれる微粒子の含有量が互いに異なるものとなっている。本発明においては、例えば各色着色パターンの厚みを異なるものとする、あるいは、各色着色パターン中の微粒子の濃度を異なるものとすることにより、各色着色パターンに含まれる微粒子の含有量を異なるものとすることができる。
なお、各色着色パターンに含まれる微粒子の含有量が互いに異なるとは、三色の着色パターンのうち、すべての微粒子の含有量が異なる場合だけでなく、少なくとも二色の着色パターンに含まれる微粒子の含有量が異なる場合をも含むものである。例えば緑色着色パターンおよび青色着色パターンに含まれる微粒子の含有量が同一であり、この緑色着色パターンおよび青色着色パターンに含まれるそれぞれの微粒子の含有量と、赤色着色パターンに含まれる微粒子の含有量とが異なっていてもよい。
【００２９】
一般に、波長の短い光の方が強く散乱することから、例えば図２に示すような波長に依存する散乱特性を改善する場合には、各色着色パターンの散乱強度は、赤色着色パターン≧緑色着色パターン＞青色着色パターンの順に小さくなることが好ましい。すなわち、青色着色パターンに含まれる微粒子の含有量が、赤色着色パターンおよび緑色着色パターンに含まれるそれぞれの微粒子の含有量よりも少なくなることが好ましい。
【００３０】
また、本発明のカラーフィルタを、白色を発光する発光層を用いたＥＬ表示装置に適用する場合には、発光層からの白色光が主に赤色成分および青色成分を有し、青味が強い光になる傾向が見られることから、青色光に対して赤色光の散乱強度が高められるように、各色着色パターンの散乱強度を調整することが好ましい。この場合には、各色着色パターンの散乱強度を、例えば赤色着色パターン≒緑色着色パターン＞青色着色パターンの順に小さくすることにより、各色の散乱強度を揃えることができる。すなわち、上記の場合には、各色の散乱強度を調整するために、青色着色パターンに含まれる微粒子の含有量を、赤色着色パターンおよび緑色着色パターンに含まれるそれぞれの微粒子の含有量よりも少なくすればよい。
【００３１】
例えば各色着色パターンの厚みが異なる場合、各色着色パターンの厚みは、目的とする赤色光、緑色光および青色光の散乱強度に応じて適宜調整される。具体的に、各色着色パターンの厚みは、着色層の透過率を損なわない程度であり、パターニングが可能な厚みであれば特に限定されるものではなく、１．０μｍ〜１０．０μｍ程度で設定することができ、好ましくは１．０μｍ〜５．０μｍの範囲内であり、より好ましくは１．５μｍ〜３．５μｍの範囲内である。各色着色パターンの厚みが上記範囲より薄いと、例えば紫外線硬化型レジスト等を用いて各色着色パターンを形成する場合には、透明基板との密着性を支配するレジスト成分が減少し、微粒子によって凹凸表面が形成されるため、現像により膜あれが発生する可能性があるからである。この際、各色着色パターンの厚みが薄すぎると、微粒子ごとに現像されてしまい、所望のパターンが得られない場合がある。一方、各色着色パターンの厚みが上記範囲より厚いと、着色層の透過率が低下する可能性があるからである。また、各色着色パターンの厚みが厚すぎると、紫外線露光を利用した場合、着色層の下部まで光が到達せず、未露光の状態となり、パターニング特性が得られない可能性がある。
【００３２】
一方、例えば各色着色パターン中の微粒子の濃度が異なる場合、上記微粒子の濃度は、目的とする赤色光、緑色光および青色光の散乱強度に応じて適宜調整される。具体的に、各色着色パターン中の微粒子の濃度は、光を散乱させることができ、着色層の透過率を損なわない程度の量であれば特に限定されるものではなく、２重量％〜４０重量％程度で設定することができ、好ましくは５重量％〜３０重量％の範囲内であり、より好ましくは１０重量％〜２５重量％の範囲内である。上記微粒子の濃度が上記範囲より低いと、光散乱効果が得られない場合があるからである。逆に、上記微粒子の濃度が上記範囲より高いと、着色層の透過率が低下する可能性があるからである。
【００３３】
上述したように、一般に波長の短い光の方が強く散乱することから、例えば図２に示すような波長に依存する散乱特性を改善する場合には、上記微粒子の濃度は、赤色着色パターン≧緑色着色パターン＞青色着色パターンの順に少なくなることが好ましい。一般に、微粒子の濃度が高いほど散乱強度が大きくなるからである。
【００３４】
また、本発明のカラーフィルタを、白色を発光する発光層を用いたＥＬ表示装置に適用する場合には、上述した場合と同様に、青色光に対して赤色光の散乱強度が高められるように、各色着色パターン中の微粒子の濃度を調整することが好ましく、各色着色パターン中の微粒子の濃度を、例えば赤色着色パターン≒緑色着色パターン＞青色着色パターンの順に少なくすることにより、各色の散乱強度を揃えることができる。
【００３５】
このように各色着色パターン中の微粒子の濃度が異なる場合、各色着色パターンの厚みは同じであってもよく、異なっていてもよい。
【００３６】
また、本発明に用いられる着色層は、通常、上記微粒子と着色剤とを樹脂中に分散させてなるものである。以下、着色層の構成材料およびその他の点について説明する。
【００３７】
（１）微粒子
本発明に用いられる微粒子としては、光散乱作用を有するものであれば特に限定されるものではなく、例えば酸化珪素、酸化アルミニウム、硫酸バリウム等の無機物、アクリル系樹脂、ジビニルベンゼン系樹脂、ベンゾグアナミン系樹脂、スチレン系樹脂、メラミン系樹脂、アクリル−スチレン系樹脂、ポリカーボネート系樹脂、ポリエチレン系樹脂、ポリ塩化ビニル系樹脂等の有機物、あるいは、これらの２種以上の混合系等の微粒子を挙げることができる。
【００３８】
また、上記微粒子は透明性を有していることが好ましい。これにより、全光線透過率や拡散光線透過率を向上させることができるからである。このような微粒子としては、上記の中でも、メラミン系樹脂、ベンゾグアナミン系樹脂、ポリメタクリル酸メチル系樹脂、およびその混合系樹脂や共重合体などが好ましく用いられる。なお、これらの微粒子は耐久性も有している。
【００３９】
ここで一般的に、光散乱性を示す層の光学設計には微粒子の粒径が大きく影響し、具体的には微粒子の粒径ｄにより散乱状態が異なることが知られている。すなわち、
（１）粒径ｄが光波長λに比べて大きい場合（ｄ＞λ）は、幾何光学領域となり、幾何光学的な屈折、反射による散乱が発生し、波長依存性はない。
（２）粒径ｄが光波長λに近い場合（λ／３＜ｄ＜λ）は、回折散乱領域（ミー散乱）となり、幾何光学的な散乱と回折効果（光干渉）とによる散乱が発生し、複雑な波長依存性を有する。このため、散乱による色付きが生じる。
（３）粒径ｄが光波長λより小さい場合（ｄ＜λ／３）は、レイリー散乱領域となり、原子・分子との相互作用による散乱が発生し、ほぼ均一に全方向に散乱する。このため、前方散乱のみならず後方散乱も発生する。
【００４０】
本発明のカラーフィルタを例えばＥＬ表示装置に用いた場合、外光の反射を抑制してコントラストを向上させ、また透明基板と出射媒質（例えば空気）との界面における発光の全反射を抑制して光の取り出し効率を向上させるためには、全方向の散乱は好ましくない。したがって、微粒子の粒径が、上記のうち前方散乱特性に優れる（１）または（２）の場合に該当することが好ましい。さらに、散乱による色付きを防止するためには、微粒子の粒径が上記（１）の幾何光学的領域となることが好ましい。
【００４１】
また、着色層による散乱光の強度を十分なものとするためには、ヘイズ値［ヘイズ値＝（拡散光線透過率）／（全光線透過率）×１００］を高くする必要がある。特に、ＥＬ表示装置においては、より高いヘイズ値が要求される。これは、例えば液晶表示装置では光源として外光を用いる場合があり、この場合には積極的に反射光を表示に使用するのに対し、ＥＬ素子は自発光素子であるので、光源として外光を用いる必要がなく、表示品位の向上のためには外光の反射を抑制することが好ましいからである。ヘイズ値がより高いものであれば、外光の反射を効果的に抑制するとともに、透明基板と出射媒質（例えば空気）との界面における発光の全反射も効果的に抑制することができる。
【００４２】
高いヘイズ値（高にごり度）を可能とするには、各色着色パターン中の微粒子の濃度を多くしたり、各色着色パターンの厚みを厚くしたりする必要があるが、このとき全光線透過率および拡散光線透過率が低下するのは好ましくない。例えば、着色層に一般的な微粒子として知られている酸化チタンや炭酸カルシウムを用いた場合、着色層中の微粒子の濃度を多くしたり、着色層の厚みを厚くしたりすることによってヘイズ値を高めることはできるが、その一方で微粒子のもつ遮光性が発現して、全光線透過率が著しく低下してしまう。
【００４３】
以上のことから、本発明に用いられる微粒子の平均粒径は、１．０μｍ〜１．６μｍの範囲内であることが好ましく、より好ましくは１．０μｍ〜１．４μｍ、さらに好ましくは１．２μｍ〜１．４μｍの範囲内である。平均粒径が上記範囲であることにより、高いヘイズ値を達成することができ、優れた散乱特性を得ることができるからである。上述したように、着色層中の微粒子の濃度または着色層の厚みの制御だけでは、ヘイズ値が上昇する反面、全光線透過率が低下する場合があるが、微粒子の平均粒径を上記範囲とすることにより、全光線透過率および拡散光線透過率の低下を抑制しつつ、ヘイズ値を高めることができる。さらに、円偏光板を用いることなく、上述したように外光の反射を抑制することができるので、本発明のカラーフィルタを例えばＥＬ表示装置に用いた場合には、発光層からの発光を有効に利用することができ、輝度を向上させることが可能である。
さらに、平均粒径が上記範囲であれば、通常のスピンナーによる塗布で均一な膜厚分布を達成することができ、またパターニング特性に優れる比較的厚みの薄い着色層が形成可能である。また、上述したように、微粒子の粒径によっては散乱により着色層に色付きが生じる場合があるが、着色層の色特性補正でこの色付きを確実に補うことができるので、光散乱に伴う色特性の低下を効果的に抑えることが可能となる。
【００４４】
なお、上述した粒径ｄと光波長λとの関係からも説明できるように、微粒子の平均粒径が大きくなるほど、赤色光・緑色光・青色光の散乱強度分布が揃う傾向が見られるが、上述したようにヘイズ値を考慮すると、微粒子の平均粒径は上記範囲であることが好ましい。光散乱効果の指標となるヘイズ値は微粒子の平均粒径に大きく依存し、また、コントラストや輝度等を考慮しつつ光散乱効果を得るためには好適な微粒子の平均粒径が存在すると考えられるからである。
【００４５】
ここで、平均粒径とは、一般に粒子の粒度を示すために用いられるものであり、本発明においては、レーザー法により測定した値である。レーザー法とは、粒子を溶媒中に分散し、その分散溶媒にレーザー光線を当てて得られた散乱光を細くし、演算することにより、平均粒径、粒度分布等を測定する方法である。なお、上記平均粒径は、レーザー法による粒径測定機として、リーズ＆ノースラップ（Leeds & Northrup）社製  粒度分析計  マイクロトラックUPA  Model-9230を使用して測定した値である。
【００４６】
上記微粒子の形状としては特に限定されるものではないが、球状であることが好ましい。
【００４７】
本発明においては、微粒子の屈折率が後述する樹脂の屈折率より大きいことが好ましい。一般的に、散乱特性を発現させるためには、微粒子と樹脂との屈折率差を利用しており、理想的には樹脂の屈折率が微粒子の屈折率より大きくなるように設定することが好ましい。しかしながら、微粒子と樹脂との屈折率差を明確にすることや、着色層の色付きを考慮すると、微粒子の屈折率が樹脂の屈折率より大きくなるように設定することが好ましいのである。
【００４８】
後述する樹脂の屈折率は一般的に１．５程度であることから、微粒子の屈折率は１．５より大きいことが好ましい。このような微粒子としては、例えば酸化アルミニウム（１．６２）、ベンゾグアナミン・ホルムアルデヒド縮合体（１．６６）、ベンゾクアナミン・メラミン・ホルムアルデヒド縮合体（１．６６、１．５２）、メラミン・ホルムアルデヒド縮合体（１．６６）、シリカ・アクリル複合化合物（１．５２）、メタクリル化合物（１．５１）等が挙げられる。なお、括弧内の数字は屈折率を示す。
【００４９】
（２）着色剤
本発明に用いられる着色剤としては、一般的にカラーフィルタに用いられる着色剤を使用することができ、例えば有機顔料や無機顔料などの顔料、または染料等が挙げられる。
【００５０】
（３）樹脂
本発明に用いられる樹脂は、上記微粒子との屈折率差、着色層の透過率、透明基板との密着性等を考慮して適宜選択される。樹脂としては、例えばアクリル系樹脂、エポキシ系樹脂、ポリビニルアルコール系樹脂、ポリイミド系樹脂、ビニルエーテル系樹脂等を挙げることができる。これらの樹脂は、単独で、または２種以上の混合物として使用することができる。
【００５１】
また、例えば紫外線硬化型レジスト等を用いて各色着色パターンを形成する場合、レジストに使用されるモノマーとしては、一般にネガレジストに使用される架橋性モノマーを用いることができる。具体的には、トリメチロールプロパントリアクリレート、ジペンタエリスリトールペンタアクリレート、ジペンタエリスリトールヘキサアクリレート、ジビニルベンゼン等を挙げることができる。これらのモノマーは、単独でまたは２種以上を混合して使用することができる。
【００５２】
さらに、パターニング時の不具合や着色層の表面性の不具合等を改善するために必要に応じて、レベリング剤、密着助剤などの添加物を添加してもよい。
【００５３】
（４）その他
本発明に用いられる着色層の全光線透過率は、８５％以上であることが好ましく、より好ましくは９０％以上、最も好ましくは９５％以上である。全光線透過率が小さすぎると、本発明のカラーフィルタを例えばＥＬ表示装置に用いた場合に輝度が低下するおそれがあるからである。
【００５４】
また、着色層のヘイズ値は、３０〜９５程度であることが好ましく、より好ましくは４０〜８０の範囲内、最も好ましくは５０〜７０の範囲内である。ヘイズ値が上記範囲より小さいと、十分な光散乱効果が得られない場合があるからである。
【００５５】
なお、上記の全光線透過率およびヘイズ値は、積分球を用いて、東洋精機製作所（株）製の直読ヘイズメーターにより測定した値である。
【００５６】
着色層を構成する各色着色パターンの配列としては特に限定されるものではなく、例えばストライプ型、モザイク型、トライアングル型、４画素配置型等が挙げられる。
【００５７】
非表示領域に後述する遮光部が形成されていない場合は、各色着色パターンは隙間なく形成されていることが好ましい。これにより、コントラストを向上させることができるからである。
【００５８】
本発明に用いられる着色層は、一般的な顔料分散法、染色法、電着法、印刷法等により形成することができる。
顔料分散法により着色層を形成する場合は、微粒子と着色剤と樹脂とを含有する着色層形成用塗工液が用いられる。この際、着色層形成用塗工液は、紫外線硬化型レジストであることが好ましく、中でもネガ型紫外線硬化型レジストであることが好ましい。着色層形成用塗工液が紫外線硬化型レジストであれば、例えばフォトマスクを介して露光することにより、容易にパターニングできるからである。
【００５９】
２．透明基板
本発明に用いられる透明基板としては、一般に自発光型表示装置に用いることができるものであれば特に限定されるものではない。例えば石英ガラス、パイレックス（登録商標）ガラス、合成石英板等の可撓性のない透明なリジット材、あるいは透明樹脂フィルム、光学用樹脂板等の可撓性を有する透明なフレキシブル材を用いることができる。この中でも、コーニング社製イーグル２０００または１７３７材ガラスは、熱膨脹率の小さい素材であり寸法安定性および高温加熱処理における作業性に優れ、また、ガラス中にアルカリ成分を含まない無アルカリガラスであるため、好ましく用いられる。特に、本発明のカラーフィルタをアクティブ駆動方式のＥＬ表示装置に適用する場合に好適である。
【００６０】
３．遮光部
本発明においては、例えば図３に示すように、透明基板１上の非表示領域に遮光部３が形成されていてもよい。この遮光部は、着色層の着色パターン間を遮光するため、または着色パターンのアライメントをとるため等に設けられるものである。この場合、遮光部は、例えば着色パターンの開口部毎に形成され、これによりコントラストを向上させることができる。
また、ＥＬ表示装置のパネルの周縁部を遮光するために、カラーフィルタの周縁部に遮光部が形成されていてもよい。
【００６１】
本発明に用いられる遮光部は、例えば遮光性樹脂、クロム等の金属により形成することができる。
【００６２】
４．平坦化層
本発明においては、着色層表面の微細な凹凸をなくして平坦な面を形成するために、または、着色層の各色着色パターンによる凹凸をなくして平坦な面を形成するために、着色層上に平坦化層が形成されていてもよい。
【００６３】
特に、本発明のカラーフィルタを用いて例えばＥＬ表示装置を作製する際に、例えばカラーフィルタにおける着色層上に透明電極層等が形成される場合には、上記平坦化層が形成されていることが好ましい。着色層は微粒子を含有するため表面に微細な凹凸が生じやすく、均一な透明電極層の形成が困難となる場合があるが、着色層上に平坦化層が形成されていることにより、均一な透明電極層を形成することができるからである。また、透明電極層に着色層の各色着色パターンによる凹凸が反映されると電極間で短絡が生じる場合があるが、平坦化層が形成されていることにより、この電極間の短絡を防止することができるからである。
【００６４】
一方、例えばカラーフィルタと対向基板とを別々に作製して貼り合わせることによりＥＬ表示装置を作製する場合には、上記平坦化層は形成されていなくてもよい。
【００６５】
本発明に用いられる平坦化層は、例えばアクリル系樹脂、エポキシ系樹脂、ビニルエーテル系樹脂、ポリイミド系樹脂、プロピニル系樹脂等を用いて形成することができる。
【００６６】
５．ガスバリア層
本発明においては、着色層上にガスバリア層が形成されていてもよい。上記平坦化層が形成されている場合は、着色層または平坦化層の上にガスバリア層が形成されていてもよい。例えばＥＬ表示装置における発光層やその他の有機層は、酸素、水蒸気、およびその他のガス等に弱い部材であるため、ガスバリア層を設けることにより、ダークスポットやダークエリアの発生を抑制することができるからである。特に、ＥＬ表示装置の製造時や駆動時に、着色層等からガスが発生する場合があるが、ガスバリア層によって、この発生したガスにより発光層等が劣化するのを抑えることができる。
【００６７】
ガスバリア層としては、一般にＥＬ表示装置のガスバリア層として用いられるものを使用することができ、例えば酸化ケイ素、窒化ケイ素、酸化窒化ケイ素等が用いられる。
【００６８】
６．透明電極層
本発明においては、着色層上に透明電極層が形成されていてもよい。上記平坦化層やガスバリア層が形成されている場合には、着色層、平坦化層またはガスバリア層のいずれかの上に透明電極層が形成されていてもよい。
本発明に用いられる透明電極層としては、例えば酸化インジウムスズ（ＩＴＯ）、酸化亜鉛（ＺｎＯ）、酸化スズ（ＳｎＯ）等、またはその合金等が用いられる。また、透明電極層は、スパッタリング法、真空蒸着法、ＣＶＤ法等の一般的な成膜方法により形成することができる。
【００６９】
上記透明電極層の厚みは、０．０１μｍ〜１μｍ程度で設定することができ、好ましくは０．０３μｍ〜０．５μｍ程度である。
【００７０】
７．その他
本発明のカラーフィルタのヘイズ値としては、３０〜９５程度であることが好ましく、より好ましくは４０〜８０の範囲内、最も好ましくは５０〜７０の範囲内である。ヘイズ値が上記範囲より小さいと、十分な光散乱効果が得られない場合があるからである。また、正面輝度の観点から、ヘイズ値の上限は９５であることが好ましいのである。
【００７１】
なお、上記ヘイズ値は、東洋精機製作所（株）製の直読ヘイズメーターを用いて測定した値である。
【００７２】
本発明のカラーフィルタは、例えばＥＬ表示装置、プラズマディスプレイ（ＰＤＰ）、フィールドエミッションディスプレイ（ＦＥＤ）などの自発光型表示装置に適用することができる。本発明のカラーフィルタを用いることにより、三原色の光の散乱特性に優れ、高コントラストおよび高輝度の表示を得ることが可能である。これらの中でも、本発明のカラーフィルタは、ＥＬ表示装置に適用することが好ましい。
【００７３】
Ｂ．自発光型表示装置
次に、本発明の自発光型表示装置について説明する。本発明の自発光型表示装置は、上述したカラーフィルタを用いることを特徴とするものである。
自発光型表示装置としては、例えばＥＬ表示装置、プラズマディスプレイ（ＰＤＰ）、フィールドエミッションディスプレイ（ＦＥＤ）が挙げられ、中でも、ＥＬ表示装置であることが好ましい。ＥＬ表示装置としては、有機ＥＬ表示装置であっても無機ＥＬ表示装置であってもよい。
【００７４】
本発明においては、ＥＬ表示装置は、特にアクティブ駆動方式により駆動するものであることが好ましい。これは、上記カラーフィルタが外光の反射を抑えることが可能であり、外部環境で使用するデジタルスチルカメラやデジタルビデオムービー等に用いられる表示装置に適しているからである。一般的に、デジタルスチルカメラやデジタルビデオムービー等の解像度はメガピクセルを有するものが用いられるため、それを表示する表示装置に対しても解像度が要求される。パッシブ駆動方式の表示装置では、その構成から高解像度を得ることができず、高精細の表示装置は一般的にアクティブ駆動方式に移行してきている。また、色の表示色に関しても、薄膜トランジスタ（ＴＦＴ）素子等で中間色を制御できるアクティブ駆動方式の表示装置の方が表示色を多く再現できる。
【００７５】
図４に、本発明のＥＬ表示装置の一例を示す。図４（ａ）はボトムエミッションのＥＬ表示装置の例であり、図４（ｂ）はトップエミッションのＥＬ表示装置の例である。
例えば図４（ａ）に示すＥＬ表示装置３０においては、カラーフィルタ１０の着色層２（２Ｒ、２Ｇおよび２Ｂ）上に透明電極層１２、発光層１１、および金属電極層１３が形成され、その上に基板１５が形成されている。発光層１２の間には隔壁１６が形成され、透明電極層１２は薄膜トランジスタ（ＴＦＴ）１７とともに形成されている。
また例えば図４（ｂ）に示すＥＬ表示装置３０においては、カラーフィルタ１０と、基板１５上に金属電極層１３、発光層１１、透明電極層１２および屈折率マッチング層１４が形成された対向基板２０とが積層されている。そして、発光層１２の間には隔壁１６が形成され、金属電極層１３は薄膜トランジスタ（ＴＦＴ）１７とともに形成されている。
上記カラーフィルタは、外光の反射を抑制し、透明基板と出射媒体との界面における発光の全反射を抑制するものであり、いずれのＥＬ表示装置においても、光の取り出し面側に配置される。
【００７６】
ボトムエミッションとトップエミッションとでは、トップエミッションの方が発光部分の割合（発光面積率）が大きい点で有利である。これは、ボトムエミッションでは、光の取出し面側にＴＦＴ回路が形成されるため、発光面積が狭くなってしまうが、トップエミッションでは、ＴＦＴ回路の形成面とは反対側の面から光を取り出すため、複雑なＴＦＴ回路が形成されていても、発光面積には影響しないからである。
【００７７】
また、ＥＬ表示装置としては、例えば白色を発光する発光層を用いたＥＬ表示装置、三原色をそれぞれ発光する発光層を用いたＥＬ表示装置、および青色を発光する発光層を用い、色変換により三原色を表示するＥＬ表示装置のいずれであってもよいが、中でも、白色を発光する発光層を用いたＥＬ表示装置であることが好ましい。
【００７８】
なお、ＥＬ表示装置の他の構成部材、例えば発光層等は、一般的に使用されるものを用いることができる。
【００７９】
なお、本発明は、上記実施形態に限定されるものではない。上記実施形態は、例示であり、本発明の特許請求の範囲に記載された技術的思想と実質的に同一な構成を有し、同様な作用効果を奏するものは、いかなるものであっても本発明の技術的範囲に包含される。
【実施例】
【００８０】
以下、本発明について実施例を用いて具体的に説明する。
［実施例１］
（ブラックマトリクスの形成）
透明基板として、３７０ｍｍ×４７０ｍｍ、厚み０．７ｍｍのソーダガラス（セントラル硝子社製）を用い、透明基板上にスパッタリングにより酸化窒化複合クロムの薄膜（厚み０．２ｍｍ）を形成した。この複合クロムの薄膜上に感光性レジストを塗布し、マスク露光、現像、および複合クロム薄膜のエッチングを順次行って、８０μｍ×２８０μｍの長方形状の開口部が短辺方向に１００μｍのピッチ、長辺方向に３００μｍのピッチでマトリクス状に配列したブラックマトリクスを形成した。
【００８１】
（着色層の形成）
赤色、緑色および青色の各着色パターン形成用の感光性塗料組成物を調製した。赤色着色剤としては縮合アゾ系顔料（チバ・スペシャルティ・ケミカルズ社製、クロモフタルレッドＢＲＮ）、緑色着色剤としてはフタロシアニン系緑色顔料（東洋インキ製造社製、リオノールグリーン２Ｙ−３０１）、および青色着色剤としてはアンスラキノン系顔料（チバ・スペシャルティ・ケミカルズ社製、クロモフタルブルーＡ３Ｒ）をそれぞれ用いた。また、バインダ樹脂としてはポリビニルアルコール（１０％水溶液）を用いた。ポリビニルアルコール水溶液１０部に対し、各着色剤を１部（部数はいずれも質量基準。）の割合で配合した。
得られた溶液１００部に対し、１部の重クロム酸アンモニウムを架橋剤として添加し、さらに固形分１００部に対して、赤色感光性塗料組成物では２０部、緑色感光性塗料組成物では１７部、青色感光性塗料組成物では１２部の散乱性微粒子（メラミン系樹脂ビーズ、平均粒径１．２μｍ）を添加して、十分に混合し、各着色パターン形成用の感光性塗料組成物を得た。
【００８２】
上記の各着色パターン形成用の感光性塗料組成物を順次用いて各着色パターンを形成した。すなわち、上記のブラックマトリクスが形成された透明基板上に、赤色感光性塗料組成物をスピンコート法により塗布し、１００℃で５分間のプリベイクを行った。その後、フォトマスクを用いて露光し、現像液（０．０５％ＫＯＨ水溶液）にて現像を行った。次いで、２００℃で６０分間のポストベイクを行い、ブラックマトリクスのパターンに同調させ、幅８５μｍ、厚み１．５μｍのストライプ状の赤色着色パターンを形成した。以降、緑色感光性塗料組成物および青色感光性塗料組成物を順次用い、幅８５μｍ、厚み１．５μｍのストライプ状の緑色着色パターンおよび青色着色パターンを形成した。
【００８３】
（平坦化層の形成）
次いで、着色層が形成された上に、アクリレート系光硬化性樹脂（新日鐵化学社製、商品名：「Ｖ−２５９ＰＡ／ＰＨ５」）をプロピレングリコールモノメチルエーテルアセテートで希釈した平坦化層形成用塗工液を調製し、スピンコート法により塗布し、１２０℃で５分間のプリベイクを行った。次いで、フォトリソグラフィ法によりパターニングを行った後、２００℃で６０分間のポストベイクを行って、厚み５μｍの平坦化層を形成した。
【００８４】
（ガスバリア層の形成）
次に、上記の平坦化層上にスパッタリング法により、Ｓｉ３Ｎ４ターゲット（３Ｎ）を用い、アルゴンガス導入量：４０ｓｃｃｍ、ＲＦパワー：４３０ｋＷ、基板温度：１００℃で成膜し、厚み１５０ｎｍの酸化窒化ケイ素膜を積層し、透明なガスバリア層を形成した。
上述した一連の操作により、カラーフィルタを作製した。
【００８５】
（透明電極層の形成）
次いで、上記のガスバリア層上にイオンプレーティング法により膜厚１５０ｎｍの酸化インジウムスズ（ＩＴＯ）電極膜を形成し、このＩＴＯ電極膜上に感光性レジストを塗布し、マスク露光、現像、ＩＴＯ電極膜のエッチングを行って、透明電極層を形成した。
【００８６】
（補助電極の形成）
次に、上記の透明電極層を覆うようにガスバリア層上の全面にスパッタリング法によりクロム薄膜（厚み０．２μｍ）を形成し、このクロム薄膜上に感光性レジストを塗布し、マスク露光、現像、クロム薄膜のエッチングを行って、補助電極を形成した。
【００８７】
（絶縁層および隔壁部の形成）
平均分子量が約１００，０００であるノルボルネン系樹脂（ＪＳＲ社製、ＡＲＴＯＮ）をトルエンで希釈した絶縁層形成用塗工液を使用し、スピンコート法により透明電極層を覆うようにガスバリア層上に塗布した後、ベーク（１００℃、３０分）を行って絶縁膜（厚み１μｍ）を形成した。次に、この絶縁膜上に感光性レジストを塗布し、マスク露光、現像、絶縁膜のエッチングを行って絶縁層を形成した。この絶縁層は、透明電極層と直角に交差するストライプ状（幅２０μｍ）のパターンであり、ブラックマトリクス上に位置するものとした。
次に、隔壁部用塗料（日本ゼオン社製、フォトレジスト  ＺＰＮ１１００）をスピンコート法により絶縁層を覆うように全面に塗布し、プリベーク（７０℃、３０分間）を行った。その後、所定のフォトマスクを用いて露光し、現像液（日本ゼオン社製、ＺＴＭＡ−１００）にて現像を行い、次いで、ポストベーク（１００℃、３０分間）を行った。これにより、絶縁層上に隔壁部を形成した。
【００８８】
（有機ＥＬ層の形成）
次いで、真空蒸着法により正孔注入層、白色発光層、電子注入層からなる有機ＥＬ層を形成した。
【００８９】
すなわち、まずＮ，Ｎ´−ジフェニル−Ｎ，Ｎ´−ビス（３−メチルフェニル）−〔１，１´−ビフェニル〕−４，４´−ジアミンを、表示領域に対応する所定の開口部を備えたフォトマスクを介して６００ｎｍまで蒸着して成膜することにより、透明電極層上に正孔注入層を形成した。同様にして、４，４´−ビス（２，２−ジフェニルビニル）ビフェニルを５０ｎｍ厚まで蒸着して成膜した。このとき、同時にルブレン（アルドリッチ（株）製、蛍光ピーク波長５８５ｎｍ）を少量含有させた。これにより白色発光層を形成した。
その後、トリス（８−キノリノール）アルミニウムを２０ｎｍ厚まで蒸着して成膜することにより電子注入層とした。このようにして形成された有機ＥＬ層は、幅２８０μｍのストライプ状のパターンとして各隔壁部間に存在するものであった。
【００９０】
（金属電極層の形成）
次に、表示領域よりも広い所定の開口部を備えたフォトマスクを介して、上記の隔壁部が形成されている領域に、真空蒸着法によりマグネシウムと銀とを同時に蒸着（マグネシウムの蒸着速度＝１．３〜１．４ｎｍ／秒、銀の蒸着速度＝０．１ｎｍ／秒）して成膜した。これにより、隔壁部がマスクとなって、マグネシウム／銀化合物からなる厚み２００ｎｍの金属電極層を有機ＥＬ層上に形成した。この金属電極層は、幅２８０μｍのストライプ状のパターンとして有機ＥＬ層上に存在するものであった。
【００９１】
（有機ＥＬ表示装置）
上記の有機ＥＬ素子を封止し、有機ＥＬ表示装置を得た。
（評価）
この有機ＥＬ表示装置の透明電極層と金属電極層に直流電圧８．５Ｖを１０ｍＡ／ｃｍ２の一定電流密度で印加して連続駆動させることにより、透明電極層と金属電極層とが交差する所望の部位の発光層を発光させた。
得られた有機ＥＬ表示装置の任意の領域に関して、分光放射輝度計（株式会社トプコン製、ＳＲ−２）にて基板正面と４５°傾斜させた場合の色ずれ（ＣＩＥ色度座標でのΔｘｙ）、および明室下での視認性（外光反射低減効果）について評価を行った。結果を表１に示す。
ここで、Δｘｙとは、全色点灯時の基板正面でのWhite座標（ｘ１，ｙ１）に対し、基板面に対して４５°傾斜させた場合のWhite座標（ｘ２，ｙ２）から、下記式により算出される。
Δｘｙ＝（（ｘ１−ｘ２）２＋（ｙ１−ｙ２）２）１／２
【００９２】
また、カラーフィルタのヘイズ値を、東洋精機製作所（株）製の直読ヘイズメーターで測定した。結果を下記の表１に示す。
【００９３】
［実施例２］
下記のように着色層を形成した以外は、実施例１と同様にして有機ＥＬ表示装置を作製した。
【００９４】
（着色層の形成）
実施例１において、各着色パターン形成用の感光性塗料組成物を調製する際に、添加する散乱微粒子の添加比率を変更した以外は、実施例１と同様にして着色層を形成した。すなわち、固形分１００部に対して、赤色感光性塗料組成物では４０部、緑色感光性塗料組成物では３５部、青色感光性塗料組成物では２７部の散乱性微粒子（メラミン系樹脂ビーズ、平均粒径１．２μｍ）を添加した。
【００９５】
（評価）
実施例１と同様の評価を行った。
【００９６】
［実施例３］
下記のように着色層を形成した以外は、実施例１と同様にして有機ＥＬ表示装置を作製した。
【００９７】
（着色層の形成）
実施例１において、各着色パターン形成用の感光性塗料組成物を調製する際に、添加する散乱微粒子の添加比率を変更した以外は、実施例１と同様にして着色層を形成した。すなわち、固形分１００部に対して、赤色感光性塗料組成物では３２部、緑色感光性塗料組成物では３２部、青色感光性塗料組成物では２５部の散乱性微粒子（メラミン系樹脂ビーズ、平均粒径１．２μｍ）を添加した。
【００９８】
（評価）
実施例１と同様の評価を行った。
【００９９】
［比較例１］
下記のように着色層を形成した以外は、実施例１と同様にして有機ＥＬ表示装置を作製した。
【０１００】
（着色層の形成）
実施例１において、各着色パターン形成用の感光性塗料組成物を調製する際に、添加する散乱微粒子の添加比率を変更した以外は、実施例１と同様にして着色層を形成した。すなわち、固形分１００部に対して、赤色感光性塗料組成物では２０部、緑色感光性塗料組成物では２０部、青色感光性塗料組成物では２０部の散乱性微粒子（メラミン系樹脂ビーズ、平均粒径１．２μｍ）を添加した。
【０１０１】
（評価）
実施例１と同様の評価を行った。
【０１０２】
［比較例２］
下記のように着色層を形成した以外は、実施例１と同様にして有機ＥＬ表示装置を作製した。
【０１０３】
（着色層の形成）
実施例１において、各着色パターン形成用の感光性塗料組成物を調製する際に、添加する散乱微粒子の添加比率を変更した以外は、実施例１と同様にして着色層を形成した。すなわち、固形分１００部に対して、赤色感光性塗料組成物では７部、緑色感光性塗料組成物では７部、青色感光性塗料組成物では７部の散乱性微粒子（メラミン系樹脂ビーズ、平均粒径１．２μｍ）を添加した。
【０１０４】
（評価）
実施例１と同様の評価を行った。
【０１０５】
【表１】
2007033963.tif 000003
【０１０６】
表１から明らかなように、実施例１〜３では色ずれを抑制することができ、また視認性も良好であった。一方、比較例１，２では各着色パターン中の散乱性微粒子の含有量が等しいために色ずれを抑えることができず、特に比較例２ではヘイズ値が低いために視認性も悪かった。
【図面の簡単な説明】
【０１０７】
【図１】本発明のカラーフィルタの一例を示す概略断面図である。
【図２】従来のカラーフィルタの散乱特性の一例を示すグラフである。
【図３】本発明のカラーフィルタの他の例を示す概略断面図である。
【図４】本発明のＥＬ表示装置の一例を示す概略断面図である。
【符号の説明】
【０１０８】
１  …  透明基板
２  …  着色層
２Ｒ  …  赤色着色パターン
２Ｇ  …  緑色着色パターン
２Ｂ  …  青色着色パターン
３  …  遮光部
１０  …  カラーフィルタ
【図１】
2007033963.tif 000004
【図２】
2007033963.tif 000005
【図３】
2007033963.tif 000006
【図４】
2007033963.tif 000007